"チエニル基で置換したシランを含有するオレフィン重合反応の触媒であって、該触媒は、Aチタン、マグネシウム、ハロゲンを主成分とする固体チタン触媒成分と、Bアルキルアルミニウム化合物成分と、C下記一般式Iに示す化合物のうちから選ばれる少なくとも1つの、置換基として2つのチエニル基を含有する有機シロキサン化合物成分と、式中、R1~R6基は、同一又は異なっており、水素、ハロゲン原子、直鎖又は分岐鎖のC1~C20アルキル基、C3~C20シクロアルキル基、C6~C20アリール基、C7~C20アルカリル基又はC7~C20アラルキル基から選ばれ、2つ又は2つ以上のR1~R6基が互いに結合して飽和又は不飽和の縮合環構造を形成していてもよく、該縮合環構造は、R1~R6と同一に定義された基によって置換されることが可能であり、前記R1~R6基は、炭素原子又は水素原子又はその両方の置換物として、1つ又は複数のヘテロ原子を含むもののいずれかから選ばれ、前記ヘテロ原子は、窒素、酸素、硫黄、珪素、リン素またはハロゲン原子から選ばれており、Ra基とRb基とは、同一又は異なっており、直鎖又は分岐鎖のC1~C4アルキル基から選ばれるが反応した生成物であって、前記触媒中における、前記固体チタン触媒成分と、前記アルキルアルミニウム化合物成分と、前記有機シロキサン化合物成分とのモル比は、前記チタンと前記アルミニウムと前記ケイ素とに基づいて、1:50~150:5~50であることを特徴とする、チエニル基で置換したシランを含有するオレフィン重合反応の触媒。前記置換基として2つのチエニル基を含有する有機シロキサン化合物の一般式Iでは、前記R1~R6は、同一又は異なり、前記水素原子、メチル基、エチル基、プロピル基又はイソプロピル基から選ばれることを特徴とする、請求項1に記載の、チエニル基で置換したシランを含有するオレフィン重合反応の触媒。前記置換基として2つのチエニル基を含有する有機シロキサン化合物の一般式Iでは、前記Ra及びRbは、同一又は異なり、メチル基又はエチル基であることを特徴とする、請求項1に記載の、チエニル基で置換したシランを含有するオレフィン重合反応の触媒。前記置換基として2つのチエニル基を含有する有機シロキサン化合物は、不活性ガス雰囲気下で、マグネシウム粉末、ハロゲン化チオフェン及び溶剤であるテトラヒドロフランを混合させ、還流した後、激しく反応するまで開始剤であるヨウ素を添加し、反応が安定した後、ハロゲン化チオフェン、テトラヒドロフラン及びテトラアルコキシシランからなる混合溶液を徐々に滴下し、しばらく加熱、撹拌して還流させ、室温まで徐々に冷却し、濾過、洗浄、減圧蒸留を行うことで得られ、製造過程における供給原料はそれぞれ、開始剤と滴下原料との2つの部分であり、前記開始剤における前記ハロゲン化チオフェンの添加量は、前記ハロゲン化チオフェン全量の3~20であり、前記テトラアルコキシシランと前記ハロゲン化チオフェンとのモル比は1:2~2.4であり、前記テトラアルコキシシランと前記マグネシウム粉末とのモル比は、1:2~2.8であることを特徴とする、請求項1に記載の、チエニル基で置換したシランを含有するオレフィン重合反応の触媒。オレフィン重合又は共重合の触媒として使用され、重合温度は、50~100°Cであり、重合反応圧は、常圧又は常圧より高い圧力であることを特徴とする、請求項1に記載の、チエニル基で置換したシランを含有するオレフィン重合反応の触媒の使用。測定方法は以下の通りである。1、元素分析、赤外線スペクトル及び13C核磁気共鳴法を用いて、合成した外部電子供与体化合物の構造及び純度を測定する。2、沸騰するn-ヘプタンで抽出する手法で、重合生成物の立体規則性を測定する。これは、国際基準GB2412-80に基づき行う。3、国際基準GB/T3682-2000に基づき、重合生成物のメルトインデックスを測定する。1ジチエニルジメトキシシランの合成窒素雰囲気下で、5.34gのマグネシウム粉末、1.62gのブロモチオフェン、20mLのテトラヒドロフランを、撹拌器、還流冷却管及び温度計を備えた250mlの三つ口フラスコに添加した。混合系を0.5時間還流した後、激しく反応するまで0.26gのヨウ素を添加した。反応が安定した後、試験管上部から、32.6gのブロモチオフェン、60mlのテトラヒドロフラン及び15.20gのテトラメトキシシランからなる混合溶液を徐々に滴下し、約2時間で滴下を完了させた。混合系を加熱撹拌し、5時間還流させた後、室温まで徐々に冷却した。窒素雰囲気下で、濾過管で濾過するとともに、テトラヒドロフランで固体物を数回洗浄した。得られた濾過液を常圧蒸留し、溶剤を回収した後、減圧精留を行った。130~131°C、圧力25mmHgにおける生成物を収集し、元素分析、赤外線スペクトル分析及び13C核磁気共鳴分析を行った。赤外線スペクトル図及び核磁気共鳴スペクトル図を、図1及び図2にそれぞれ示す。赤外線スペクトルによって、反応が進行したことが初歩的に証明された。また、13C核磁気共鳴スペクトルによって、生成物の形成が明らかに証明された。元素分析結果によれば、合成した生成物のC含有量は46.04、H含有量は5.37であることが示された。これは、ジチエニルジメトキシシランにおける理論上のC含有量46.51および理論上のH含有量5.43と、基本的に一致し、ジチエニルジメトキシシランの生成物が合成されたことが更に検証された。2チタン含有の固体触媒の製造150mLのTiCl4を添加し、且つ事前に-25°Cまで冷却した撹拌付きのガラス反応瓶に、5.0グラムの球状のMgCl22.85C2H5OH担体を添加し、80°Cに徐々に昇温した。次に、2mmolの内部電子供与体であるフタル酸ジイソブチルを添加し、該温度を30分間保持し、130°Cまで昇温し、2時間反応させた。濾過して、120mLのTiCl4を添加し,130°Cで2時間反応させた。TiCl4の添加及び濾過の上記ステップを1回繰り返した。nヘキサンで6回洗浄した。最後に、真空で固体物を乾燥させ、本発明の球状固体触媒成分を3.2g生成した。3プロピレン重合実験容積2Lのステンレス反応釜に、プロピレンガスで十分に置換を行った後、濃度2.4mol/Lのトリエチルアルミニウム溶液5ml、合成された外部電子供与体化合物であるジチエニルジメトキシシラン0.9mmol、上記製造したチタン含有の固体触媒成分20.5mgを順次添加した。次に、液体プロピレンを500g導入し、70°Cに昇温した。この温度で0.5時間反応させ、降温、減圧を行い、プロピレン重合体を生成して、取り出した。1ジチエニルジメトキシシランの合成窒素雰囲気下で、3.50gのマグネシウム粉末、1.30gのブロモチオフェン、20mLのテトラヒドロフランを、撹拌器、還流冷却管及び温度計を備えた250mlの三つ口フラスコに添加した。混合系を0.5時間還流した後、激しく反応するまで0.26gのヨウ素を添加した。反応が安定した後、試験管上部から、20.74gのブロモチオフェン、60mlのテトラヒドロフラン及び9.99gのテトラメトキシシランからなる混合溶液を徐々に滴下し、約2時間かけて滴下を完了させた。混合系を加熱撹拌し、5時間還流させた後、室温まで徐々に冷却した。窒素雰囲気下で、濾過管で濾過するとともに、テトラヒドロフランで固体物を数回洗浄した。得られた濾過液を常圧蒸留し、溶剤を回収した後、減圧精留を行った。130~131°C、圧力25mmHgにおける生成物を収集した。合成された化合物の赤外線スペクトル及び核磁気共鳴スペクトルは、図1及び図2と基本的に一致した。赤外線スペクトルによって、反応が進行したことが初歩的に証明された。また、13C核磁気共鳴スペクトルによって、生成物の形成が明らかに証明された。2チタン含有の固体触媒の製造窒素で十分置換した三つ口フラスコに5gのMgCl2無水物を添加し、27mlのn-デカン及び23.0mlのイソオクタノールを添加した。撹拌しながら130°Cまで昇温し、この温度で3時間反応させた。1.17gの無水フタル酸を添加し、130°Cで1時間反応を継続させた。反応終了後、室温まで冷却し、安定した均一なアルコラート溶液を得た。窒素で十分置換され、且つ-25°Cの200mlの四塩化チタンが予め入れられた反応器に、前記製造した均一な溶液を1時間かけて滴下した。滴下完了後、3時間かけて60°Cまで昇温し、1.5mlのフタル酸ジイソブチルを添加した。更に30分間昇温し、温度が110°Cに達した後、フタル酸ジイソブチル2.1mlを添加した。この温度で2時間反応させた。反応終了後、液体を濾過した。その後、新たに200mlの四塩化チタンを添加して、110°Cで2時間反応させた。反応終了後、反応液を濾過して取り出し、モレキュラーシーブで乾燥させたヘキサンで、6回加熱洗浄した。残りの固体生成物を真空乾燥させて固体触媒を得た。3プロピレン重合実験容積2Lのステンレス反応釜に、プロピレンガスで十分に置換を行った後、濃度2.4mol/Lのトリエチルアルミニウム溶液5ml、合成された外部電子供与体化合物であるジチエニルジメトキシシラン0.9mmol、上記製造したチタン含有の固体触媒成分18.8mgを順次添加した。次に、500gの液体プロピレンを導入し、70°Cに昇温した。この温度で0.5時間反応させ、降温、減圧を行い、プロピレン重合体を生成して、取り出した。1ジチエニルジメトキシシランの合成:実施例1と同様の方法である。2チタン含有の固体触媒の製造:実施例1と同様の方法である。3プロピレン重合実験容積2Lのステンレス反応釜に、プロピレンガスで十分に置換を行った後、濃度2.4mol/Lのトリエチルアルミニウム溶液5ml、合成された外部電子供与体化合物であるジチエニルジメトキシシラン0.45mmol、上記製造したチタン含有の固体触媒成分19.3mgを順次添加した。500gの液体プロピレンを導入し、70°Cに昇温した。この温度で0.5時間反応させ、降温、減圧を行い、プロピレン重合体を生成して、取り出した。1ジチエニルジメトキシシランの合成:実施例1と同様の方法である。2チタン含有の固体触媒の製造:実施例1と同様の方法である。3プロピレン重合実験容積2Lのステンレス反応釜に、プロピレンガスで十分に置換を行った後、濃度2.4mol/Lのトリエチルアルミニウム溶液5ml、合成された外部電子供与体化合物であるジチエニルジメトキシシラン1.8mmol、上記製造したチタン含有の固体触媒成分22.4mgを順次に添加した。500gの液体プロピレンを導入し、70°Cに昇温させた。この温度で0.5時間反応させ、降温、減圧を行い、プロピレン重合体を生成して取り出した。1ジチエニルジメトキシシランの合成:実施例1と同様の方法である。2チタン含有の固体触媒の製造:実施例1と同様の方法である。3プロピレン重合実験容積2Lのステンレス反応釜に、プロピレンガスで十分に置換を行った。その後、まず、常圧状態の重合反応釜に、水素を通気させ、釜圧が0.1MPaになった。そして、濃度2.4mol/Lのトリエチルアルミニウム溶液5ml、合成された外部電子供与体化合物であるジチエニルジメトキシシラン0.9mmol、上記製造したチタン含有の固体触媒成分20.7mgを順次添加した。500gの液体プロピレンを導入し、70°Cに昇温した。この温度で0.5時間反応させ、降温、減圧を行い、プロピレン重合体を生成して取り出した。1ジチエニルジエトキシシランの合成窒素雰囲気下で、窒素で置換された、還流冷却管、等圧滴下ロートを備えた250mlの乾燥した三つ口フラスコに、5.28gのマグネシウム粉末、30mLのテトラヒドロフラン、24.6mLのテトラエトキシシランを添加し、更に、23mLのブロモチオフェンを滴下ロートに添加した。撹拌しながら、純粋なブロモチオフェンを開始剤として適量添加し、テトラヒドロフランを自主的に沸騰させて還流させた。反応しない場合、少量のヨウ素を添加して反応を引き起こしてよい。残りのブロモチオフェンを30mLのテトラヒドロフランに加えて希釈し、滴下用溶液を調製した。反応開始後、調製した溶液を滴下し、テトラヒドロフランがわずかに沸騰するように滴下速度を制御し、2時間程度で滴下を完了した。滴下終了後、オイルバスで加熱し、40°Cに保温して8時間反応させた。反応終了後、冷却静置した。窒素雰囲気下で、濾過、抽出して、濾過ケークを洗浄し、得られた濾過液を常圧蒸留した。その後、130-132°C、圧力20mmHgにおける留分を収集し、元素分析、赤外線スペクトル及び13C核磁気共鳴測定を行った。赤外線スペクトル図及び核磁気共鳴スペクトル図を、図3及び図4にそれぞれ示す。赤外線スペクトルでは、合成反応が進行したことが初歩的に証明された。また、13C核磁気共鳴スペクトルでは、生成物の形成が明らかに証明された。元素分析の結果によれば、合成した生成物におけるC含有量は50.14、H含有量は5.72であることが示された。これは、ジチエニルジエトキシシランにおける理論上のC含有量50.07および理論上のH含有量5.63と基本的に一致し、ジチエニルジエトキシシランの生成物が合成されたことが更に検証された。2チタン含有の固体触媒の製造:実施例1と同様の方法である。3プロピレン重合実験容積2Lのステンレス反応釜に、プロピレンガスで十分に置換を行った後、濃度2.4mol/Lのトリエチルアルミニウム溶液5ml、合成された外部電子供与体化合物であるジチエニルジエトキシシラン0.9mmol、上記製造したチタン含有の固体触媒成分33.5mgを順次添加した。次に、500gの液体プロピレンを導入し、70°Cに昇温した。この温度で0.5時間反応させ、降温、減圧を行い、プロピレン重合体を生成して、取り出した。1ジチエニルジエトキシシランの合成:実施例6と同様の方法である。2チタン含有の固体触媒の製造:実施例1と同様の方法である。3プロピレン重合実験容積2Lのステンレス反応釜に、プロピレンガスで十分に置換を行った後、濃度2.4mol/Lのトリエチルアルミニウム溶液5ml、合成された外部電子供与体化合物であるジチエニルジエトキシシラン1.8mmol、上記製造したチタン含有の固体触媒成分23.6mgを順次添加した。次に、500gの液体プロピレンを導入し、70°Cに昇温した。この温度で0.5時間反応させ、降温、減圧を行い、プロピレン重合体を生成して、取り出した。1ジチエニルジエトキシシランの合成:実施例6と同様の方法である。2チタン含有の固体触媒の製造:実施例1と同様の方法である。3プロピレン重合実験容積2Lのステンレス反応釜に、プロピレンガスで十分に置換を行った。その後、まず、常圧状態での重合反応釜に、水素を通気させ、釜圧が0.1MPaになった。濃度2.4mol/Lのトリエチルアルミニウム溶液5ml、合成された外部電子供与体化合物であるジチエニルジエトキシシラン0.9mmol、上記製造したチタン含有の固体触媒成分27.3mgを順次添加した。次に、500gの液体プロピレンを導入し、70°Cに昇温した。この温度で0.5時間反応させ、降温、減圧を行い、プロピレン重合体を生成して取り出した。13-メチルチエニル-チエニルジメトキシシランの合成窒素雰囲気下で、窒素で置換された、還流冷却管、等圧滴下ロートを備えた250mlの三つ口フラスコに、5gのマグネシウム粉末、30mLのテトラヒドロフラン、13.47mLのテトラメトキシシランを添加し、更に、9mLの2-ブロモチオフェンを滴下ロートに添加した。撹拌しながら、純粋なブロモチオフェンを開始剤として適量添加し、テトラヒドロフランを自主的に沸騰させて還流させた。反応しない場合、少量のヨウ素を添加して反応を引き起こしてよい。残りの2-ブロモチオフェンを30mLのテトラヒドロフランに加えて希釈し、滴下用溶液を調製した。反応開始後、調製した原料溶液を滴下し、テトラヒドロフランがわずかに沸騰するように滴下速度を制御し、2時間程度で滴下を完了した。滴下終了後、オイルバスで加熱し、30-40°Cに保温して7時間反応させた。更に、3-メチル-2-ブロモチオフェンを滴下ロートに添加すると共に、30mLのテトラヒドロフランを加えて希釈して滴下用の溶液に調製した。次に、調製した原料溶液を滴下し、テトラヒドロフランがわずかに沸騰するように滴下速度を制御し、2時間程度で滴下を完了した。滴下終了後、オイルバスで加熱し、30-40°Cに保温して6時間反応させ、マグネシウム粉末を十分に反応させた。反応終了後、冷却静置した。窒素雰囲気下で、濾過、抽出して、濾過ケークを洗浄し、得られた濾過液を常圧蒸留した。その後、125-126°C、圧力20mmHgにおける留分を収集し、元素分析、赤外線スペクトル及び13C核磁気共鳴測定を行った。赤外線スペクトル図及び核磁気共鳴スペクトル図を、図5及び図6にそれぞれ示す。赤外線スペクトルでは、合成反応が進行したことが初歩的に証明された。また、13C核磁気共鳴スペクトルでは、生成物の形成が明らかに証明された。元素分析の結果によれば、合成した生成物におけるC含有量は48.09、H含有量は5.56であった。これは、3-メチルチエニル-チエニルジメトキシシランにおける理論上のC含有量48.89および理論上のH含有量5.19と基本的に一致し、3-メチルチエニル-チエニルジメトキシシランの生成物が合成されたことが更に検証された。2チタン含有の固体触媒の製造:実施例1と同様の方法である。3プロピレン重合実験容積2Lのステンレス反応釜に、プロピレンガスで十分に置換を行った後、濃度2.4mol/Lのトリエチルアルミニウム溶液5ml、合成された外部電子供与体化合物である3-メチルチエニル-チエニルジメトキシシラン0.9mmol、上記製造したチタン含有の固体触媒成分27.7mgを順次添加した。次に、500gの液体プロピレンを導入し、70°Cに昇温した。この温度で0.5時間反応させ、降温、減圧を行い、プロピレン重合体を生成して、取り出した。13-メチルチエニル-チエニルジメトキシシランの合成:実施例9と同様の方法である。2チタン含有の固体触媒の製造:実施例1と同様の方法である。3プロピレン重合実験容積2Lのステンレス反応釜に、プロピレンガスで十分に置換を行った後、濃度2.4mol/Lのトリエチルアルミニウム溶液5ml、合成された外部電子供与体化合物である3-メチルチエニル-チエニルジメトキシシラン1.8mmol、上記製造したチタン含有の固体触媒成分21.8mgを順次添加した。次に、500gの液体プロピレンを導入し、70°Cに昇温した。この温度で0.5時間反応させ、降温、減圧を行い、プロピレン重合体を生成して、取り出した。13-メチルチエニル-チエニルジメトキシシランの合成:実施例6と同様の方法である。2チタン含有の固体触媒の製造:実施例1と同様の方法である。3プロピレン重合実験容積2Lのステンレス反応釜に、プロピレンガスで十分に置換を行った。その後、まず、常圧状態での重合反応釜に、水素を通気させ、釜圧が0.1MPaになった。そして、濃度2.4mol/Lのトリエチルアルミニウム溶液5ml、合成された外部電子供与体化合物である3-メチルチエニル-チエニルジメトキシシラン0.9mmol、上記製造したチタン含有の固体触媒成分23.4mgを順次添加した。次に、500gの液体プロピレンを導入し、70°Cに昇温した。この温度で0.5時間反応させ、降温、減圧を行い、プロピレン重合体を生成して取り出した。実施例1と同様なチタン含有固体触媒成分及び重合方法を用いたが、外部電子供与体化合物をジシクロペンチルジメトキシシランに変更した。実施例1と同様なチタン含有固体触媒成分、外部電子供与体ジシクロペンチルジメトキシシランを用い、実施例5と同様な重合方法を用いた。すなわち、重合前に、まず反応釜に0.1MPaの水素を添加した。実施例1と同様なチタン含有固体触媒成分及び重合方法を用いたが、外部電子供与体化合物をシクロヘキシルメチルジメトキシシランに変更した。実施例1と同様なチタン含有固体触媒成分及び重合方法を用いたが、外部電子供与体化合物をトリエトキシフェニルシランに変更した。表1の重合実験結果により、本発明の、置換基として2つのチエニル基を含有する有機シロキサン化合物を外部電子供与体として用いて生成した重合体の立体規則性は、特に水素を添加しない場合、比較例で使用した既知の典型的な有機シロキサン外部電子供与体より、明らかに高いことが読み取れる。表1"